(57)【要約】【課題】  高い外部量子効率を有し、耐久性に優れ、且つ駆動電圧が低い有機電界発光素子、及び該有機電界発光素子を用いた表示素子を提供する。【解決手段】  陽極及び陰極間に有機発光層を含む複数の有機化合物層を有する有機電界発光素子であって、前記有機発光層は、ホスト材料と、２種以上の燐光発光材料とを含有し、前記有機発光層は、陽極側及び陰極側の両方で有機化合物層と隣接し、前記有機発光層と陽極側で隣接する有機化合物層は、厚さが５０ｎｍ以下であり、且つ、前記有機発光層と陰極側で隣接する有機化合物層は、イオン化ポテンシャルが６．０ｅＶ以下の化合物を含むことを特徴とする有機電界発光素子、並びに、該有機電界発光素子を用いて構成された表示装置である。【選択図】  なし【特許請求の範囲】
【請求項１】
陽極及び陰極間に有機発光層を含む複数の有機化合物層を有する有機電界発光素子であって、
前記有機発光層は、ホスト材料と、２種以上の燐光発光材料とを含有し、
前記有機発光層は、陽極側及び陰極側の両方で有機化合物層と隣接し、
前記有機発光層と陽極側で隣接する有機化合物層は、厚さが５０ｎｍ以下であり、
且つ、前記有機発光層と陰極側で隣接する有機化合物層は、イオン化ポテンシャルが６．０ｅＶ以下の化合物を含むことを特徴とする有機電界発光素子。
【請求項２】
電界発光によるスペクトルが、前記２種以上の燐光発光材料に由来することを特徴とする請求項１に記載の有機電界発光素子。
【請求項３】
電界発光によるスペクトルが、前記２種以上の燐光発光材料の内の１種に由来することを特徴とする請求項２に記載の有機電界発光素子。
【請求項４】
前記有機発光層と陽極側で隣接する有機化合物層は、厚さが１０ｎｍ以上４０ｎｍ以下であることを特徴とする請求項１〜３の何れか１項に記載の有機電界発光素子。
【請求項５】
前記２種以上の燐光発光材料が、２種以上の金属錯体であることを特徴とする請求項１〜４に何れか１項に記載の有機電界発光素子。
【請求項６】
前記２種以上の金属錯体が、各々中心金属が異なる金属錯体であることを特徴とする請求項５に記載の有機電界発光素子。
【請求項７】
前記燐光材料を２種のみ含むことを特徴とする請求項１〜６の何れか１項に記載の有機電界発光素子。
【請求項８】
少なくとも２種類以上の、発光色の異なる有機電界発光素子を並べて構成された表示装置であって、前記有機電界発光素子の少なくとも１種は、請求項１〜７の何れか１項に記載の有機電界発光素子である表示装置。
【発明の詳細な説明】
【技術分野】
【０００１】
本発明は有機電界発光素子及び及び表示素子に関する。特に、燐光発光材料を用い、外部量子効率及び耐久性を向上させた有機電界発光素子、及び該有機電界発光素子を用いた表示素子に関する。
【背景技術】
【０００２】
有機物質を使用した有機発光素子は、固体発光型の安価な大面積フルカラー表示素子や書き込み光源アレイとしての用途が有望視され、多くの開発が行われている。一般に有機発光素子は、発光層及び該層を挟んだ一対の対向電極から構成されている。両電極間に電界が印加されると、陰極から電子が注入され、陽極から正孔が注入される。発光は、この電子と正孔が発光層において再結合し、電子が伝導体から価電子帯に戻る際にエネルギーを光として放出する現象である。
【０００３】
従来の有機発光素子は、駆動電圧が高く、発光輝度や発光効率も低かったが、近年この点を解決する技術が種々報告されている。
【０００４】
特許文献１には、基板上に形成された陽極及び陰極と、該陽極及び陰極間に配置された有機発光層を有する発光素子であって、前記有機発光層がホスト材料と該ホスト材料に混入されるドーパントから構成され、該ドーパントが発光材料と非発光性化合物からなる発光素子により、低電圧駆動を可能にし、高輝度化・高効率化・高耐久性を可能にすることが開示されている。
また、本文献に記載のＢＣＰ（Ｂａｔｈｏｃｕｐｒｏｉｎｅ）を用いている系は、ＢＣＰのイオン化ポテンシャルが大きいため（６．１ｅＶ）、耐久性が満足できるものではなく、改善が望まれていた。
【０００５】
特許文献２には、発光層に、（１）電子輸送性及び／又は正孔輸送性を有するホスト材料、（２）室温で燐光発光を示す化合物Ａ、及び（３）室温で燐光発光又は蛍光発光を示し、かつ、その最大発光波長が上記化合物Ａの最大発光波長より長波長である化合物Ｂ、を含有させることにより、該化合物Ｂを高効率で発光させることができる電界発光素子が開示されている。すなわち、単独では高効率で発光しない燐光化合物であるか、又は、様々な発光色を示すが何れも燐光化合物ほどの高い発光効率を示さない蛍光化合物である、化合物Ｂに対し、構成要素（２）の室温で燐光発光を示す化合物Ａを併用することにより、化合物Ａが増感剤の役割を果たし、化合物Ｂの発光が強められることを見出している。しかしながら、特許文献２に記載の発光素子は、高い駆動電圧が必要である。
【特許文献１】特開２００３−６８４６６号公報
【特許文献２】特開２００３−７７６７４号公報
【発明の開示】
【発明が解決しようとする課題】
【０００６】
本発明は、従来における前記諸問題を解決し、以下の目的を達成することを課題とする。即ち、本発明は、高い外部量子効率を有し、耐久性に優れ、且つ駆動電圧が低い有機電界発光素子、及び該有機電界発光素子を用いた表示素子を提供することを目的とする。
【課題を解決するための手段】
【０００７】
前記課題を解決するための手段は以下の通りである。
＜１＞  陽極及び陰極間に有機発光層を含む複数の有機化合物層を有する有機電界発光素子であって、
前記有機発光層は、ホスト材料と、２種以上の燐光発光材料とを含有し、
前記有機発光層は、陽極側及び陰極側の両方で有機化合物層と隣接し、
前記有機発光層と陽極側で隣接する有機化合物層は、厚さが５０ｎｍ以下であり、
且つ、前記有機発光層と陰極側で隣接する有機化合物層は、イオン化ポテンシャルが６．０ｅＶ以下の化合物を含むことを特徴とする有機電界発光素子。
【０００８】
＜２＞  電界発光によるスペクトルが、前記２種以上の燐光発光材料に由来することを特徴とする前記＜１＞に記載の有機電界発光素子。
＜３＞  電界発光によるスペクトルが、前記２種以上の燐光発光材料の内の１種に由来することを特徴とする前記＜２＞に記載の有機電界発光素子。
＜４＞  前記有機発光層と陽極側で隣接する有機化合物層は、厚さが１０ｎｍ以上４０ｎｍ以下であることを特徴とする前記＜１＞〜＜３＞の何れか１項に記載の有機電界発光素子。
【０００９】
＜５＞  前記２種以上の燐光発光材料が、２種以上の金属錯体であることを特徴とする前記＜１＞〜＜４＞に何れか１項に記載の有機電界発光素子。
＜６＞  前記２種以上の金属錯体が、各々中心金属が異なる金属錯体であることを特徴とする前記＜５＞に記載の有機電界発光素子。
＜７＞  前記燐光発光材料を２種のみ含むことを特徴とする前記＜１＞〜＜６＞の何れか１項に記載の有機電界発光素子。
【００１０】
＜８＞  少なくとも２種類以上の、発光色の異なる有機電界発光素子を並べて構成された表示装置であって、前記有機電界発光素子の少なくとも１種は、前記＜１＞〜＜７＞の何れか１項に記載の有機電界発光素子である表示装置。
【００１１】
有機電界発光素子においては、消費電力を低減させる観点から、膜厚を薄くし、駆動電圧を下げることは好ましい。しかし、正孔輸送層の膜厚を薄くすると、正孔ブロック層近辺における正孔の量が増加することが予想される。正孔ブロック層近辺における正孔の量が増加した場合には、イオン化ポテンシャルが高い材料を正孔ブロック層として用いると耐久性が大きく悪化されることが予想される。
これは即ち、正孔ブロック層に含まれる材料のイオン化ポテンシャルが高いと、正孔を注入するのにより大きなエネルギーが必要となり、正孔を注入するのに大きなエネルギーが必要であることは、正孔ブロック層が正孔に対して不安定であることが予想されるからである。そこで、イオン化ポテンシャルが低い材料を正孔ブロック層に用いるれば、耐久性が向上することが予想できる。
しかし、イオン化ポテンシャルが低い材料の使用は、逆にその分子に正孔が注入され易くなることが予想されるため、正孔ブロック層も発光に寄与し、色純度を悪化させる可能性がある。
本発明者らは上記に鑑み、前記のごとく、２種以上の燐光発光材料を有機発光層に含有させ、且つ、有機化合物層を特定の構成とした有機電界発光素子により、耐久性と色純度との両立を達成し、本発明を成すに至ったものである。
【発明の効果】
【００１２】
本発明によれば、高い外部量子効率を有し、耐久性に優れ、低電圧駆動可能な、有機電界発光素子、及び該有機電界発光素子を用いた表示素子を提供することができる。さらに、本発明の有機電界発光素子は、適切な２種以上のドーパントを組合せたことにより、色純度が良好になるという効果も有する。
【発明を実施するための最良の形態】
【００１３】
［有機電界発光素子］
以下、本発明の有機電界発光素子（以下、適宜「有機ＥＬ素子」と称する場合がある。）について詳細に説明する。
本発明の有機電界発光素子は、陽極及び陰極間に有機発光層を含む複数の有機化合物層を有する有機電界発光素子であって、前記有機発光層は、ホスト材料と、２種以上の燐光発光材料とを含有し、前記有機発光層は、陽極側及び陰極側の両方で有機化合物層と隣接し、前記有機発光層と陽極側で隣接する有機化合物層は、厚さが５０ｎｍ以下であり、且つ、前記有機発光層と陰極側で隣接する有機化合物層は、イオン化ポテンシャルが６．０ｅＶ以下の化合物を含むことを特徴とする有機電界発光素子である。
本発明の有機電界発光素子は、上記構成としたことにより、高い色外部量子効率、優れた耐久性、及び低電圧駆動性という効果を、総て申し分なく発揮することができる。更には、適切な２種以上のドーパントを組合せることにより、良好な色純度を発揮するうという効果も有する。
尚、本発明における厚さ及び膜厚は、透過型電子顕微鏡で測定した値で規定する。また、イオン化ポテンシャルはＡＣ−１（理研計器社）を用いて室温・大気下で測定した値で規定する。ＡＣ−１の測定原理については、安達千波矢等著「有機薄膜仕事関数データ集」シーエムシー出版社２００４年発行に記載されている。
【００１４】
本発明の有機電界発光素子における電界発光によるスペクトルは、色純度の向上の観点からは、発光層に含まれる２種以上の燐光発光材料に由来するものであることが好ましく、該２種以上の燐光発光材料の内の１種に由来するものであることが更により好ましい。
【００１５】
尚、本発明において、スペクトルの由来は以下のようにして決める。
即ち、有機電界発光素子の電界励起発光スペクトルに現れたピーク（極大値）の内、最大値のピークも含め、強度が最大値の１／１０以上であるであるもののみに注目し、そのピークの波長の値と、有機ＥＬ素子を構成する各化合物の単膜における光励起発光スペクトルのピーク波長の値とを比較することにより、スペクトルはその波長の値が最も近い化合物由来であるとする。
【００１６】
次に、本発明の有機電界発光素子における構成について説明する。
本発明の発光素子は基板上に陰極と陽極を有し、両電極の間に有機発光層（以下、単に「発光層」と称する場合がある。）を含む複数の有機化合物層を有し、更に有機発光層の両側には有機化合物層が隣接して構成される。有機発光層に隣接している有機化合物層と電極の間には、更に有機化合物層を有していてもよい。発光素子の性質上、陽極及び陰極のうち少なくとも一方の電極は、透明であることが好ましい。通常の場合、陽極が透明である。
【００１７】
本発明における有機化合物層の積層の態様としては、陽極側から、正孔輸送層、発光層、電子輸送層の順に積層されている態様が好ましい。更に、正孔輸送層と発光層との間、又は、発光層と電子輸送層との間には、電荷ブロック層等を有していてもよい。
【００１８】
本発明の有機電界発光素子における有機化合物層の好適な態様は、陽極側から順に、少なくとも、正孔注入層、正孔輸送層、発光層、正孔ブロック層、電子輸送層、及び電子注入層、を有する態様である。
【００１９】
尚、発光層と電子輸送層との間に正孔ブロック層を有した場合には、有機発光層と隣接する有機化合物層は、陽極側が正孔輸送層になり、陰極側が正孔ブロック層となる。また、陽極と正孔輸送層との間に、正孔注入層を有してもよく、陰極と電子輸送層との間には、電子注入層を有してもよい。尚、各層は複数の二次層に分かれていてもよい。
次に、本発明の発光材料を構成する要素について、詳細に説明する。
【００２０】
＜基板＞
本発明で使用する基板としては、有機化合物層から発せられる光を散乱又は減衰させない基板であることが好ましい。その具体例としては、ジルコニア安定化イットリウム（ＹＳＺ）、ガラス等の無機材料、ポリエチレンテレフタレート、ポリブチレンフタレート、ポリエチレンナフタレート等のポリエステル、ポリスチレン、ポリカーボネート、ポリエーテルスルホン、ポリアリレート、ポリイミド、ポリシクロオレフィン、ノルボルネン樹脂、ポリ（クロロトリフルオロエチレン）等の有機材料が挙げられる。
例えば、基板としてガラスを用いる場合、その材質については、ガラスからの溶出イオンを少なくするため、無アルカリガラスを用いることが好ましい。また、ソーダライムガラスを用いる場合には、シリカなどのバリアコートを施したものを使用することが好ましい。有機材料の場合には、耐熱性、寸法安定性、耐溶剤性、電気絶縁性、及び加工性に優れていることが好ましい。
【００２１】
基板の形状、構造、大きさ等については、特に制限はなく、発光素子の用途、目的等に応じて適宜選択することができる。一般的には、基板の形状としては、板状であることが好ましい。基板の構造としては、単層構造であってもよいし、積層構造であってもよく、また、単一部材で形成されていてもよいし、２以上の部材で形成されていてもよい。
【００２２】
基板は、無色透明であっても、有色透明であってもよいが、有機発光層から発せられる光を散乱又は減衰等させることがない点で、無色透明であることが好ましい。
【００２３】
基板には、その表面又は裏面に透湿防止層（ガスバリア層）を設けることができる。
透湿防止層（ガスバリア層）の材料としては、窒化珪素、酸化珪素などの無機物が好適に用いられる。透湿防止層（ガスバリア層）は、例えば、高周波スパッタリング法などにより形成することができる。
熱可塑性基板を用いる場合には、更に必要に応じて、ハードコート層、アンダーコート層などを設けてもよい。
【００２４】
＜陽極＞
陽極は、通常、有機化合物層に正孔を供給する電極としての機能を有していればよく、その形状、構造、大きさ等については特に制限はなく、発光素子の用途、目的に応じて、公知の電極材料の中から適宜選択することができる。前述のごとく、陽極は、通常透明陽極として設けられる。
【００２５】
陽極の材料としては、例えば、金属、合金、金属酸化物、導電性化合物、又はこれらの混合物が好適に挙げられ、仕事関数が４．０ｅＶ以上の材料が好ましい。陽極材料の具体例としては、アンチモンやフッ素等をドープした酸化錫（ＡＴＯ、ＦＴＯ）、酸化錫、酸化亜鉛、酸化インジウム、酸化インジウム錫（ＩＴＯ）、酸化亜鉛インジウム（ＩＺＯ）等の導電性金属酸化物、金、銀、クロム、ニッケル等の金属、さらにこれらの金属と導電性金属酸化物との混合物又は積層物、ヨウ化銅、硫化銅などの無機導電性物質、ポリアニリン、ポリチオフェン、ポリピロールなどの有機導電性材料、及びこれらとＩＴＯとの積層物などが挙げられる。この中で好ましいのは、導電性金属酸化物であり、特に、生産性、高導電性、透明性等の点からはＩＴＯが好ましい。
【００２６】
陽極は、例えば、印刷方式、コーティング方式等の湿式方式、真空蒸着法、スパッタリング法、イオンプレーティング法等の物理的方式、ＣＶＤ、プラズマＣＶＤ法等の化学的方式などの中から、陽極を構成する材料との適性を考慮して適宜選択した方法に従って、前記基板上に形成することができる。例えば、陽極の材料として、ＩＴＯを選択する場合には、陽極の形成は、直流又は高周波スパッタ法、真空蒸着法、イオンプレーティング法等に従って行うことができる。
【００２７】
本発明の有機電界発光素子において、陽極の形成位置としては特に制限はなく、発光素子の用途、目的に応じて適宜選択することができる。が、前記基板上に形成されるのが好ましい。この場合、陽極は、基板における一方の表面の全部に形成されていてもよく、その一部に形成されていてもよい。
【００２８】
なお、陽極を形成する際のパターニングとしては、フォトリソグラフィーなどによる化学的エッチングによって行ってもよいし、レーザーなどによる物理的エッチングによって行ってもよく、また、マスクを重ねて真空蒸着やスパッタ等をして行ってもよいし、リフトオフ法や印刷法によって行ってもよい。
【００２９】
陽極の厚みとしては、陽極を構成する材料により適宜選択することができ、一概に規定することはできないが、通常、１０ｎｍ〜５０μｍ程度であり、５０ｎｍ〜２０μｍが好ましい。
【００３０】
陽極の抵抗値としては、１０3Ω／□以下が好ましく、１０2Ω／□以下がより好ましい。陽極が透明である場合は、無色透明であっても、有色透明であってもよい。透明陽極側から発光を取り出すためには、その透過率としては、６０％以上が好ましく、７０％以上がより好ましい。
【００３１】
なお、透明陽極については、沢田豊監修「透明電極膜の新展開」シーエムシー刊（１９９９）に詳述があり、ここに記載される事項を本発明に適用することができる。耐熱性の低いプラスティック基材を用いる場合は、ＩＴＯ又はＩＺＯを使用し、１５０℃以下の低温で成膜した透明陽極が好ましい。
【００３２】
＜陰極＞
陰極は、通常、有機化合物層に電子を注入する電極としての機能を有していればよく、その形状、構造、大きさ等については特に制限はなく、発光素子の用途、目的に応じて、公知の電極材料の中から適宜選択することができる。
【００３３】
陰極を構成する材料としては、例えば、金属、合金、金属酸化物、電気伝導性化合物、これらの混合物などが挙げられ、仕事関数が４．５ｅＶ以下のものが好ましい。具体例としてはアルカリ金属（たとえば、Ｌｉ、Ｎａ、Ｋ、Ｃｓ等）、アルカリ土類金属（たとえばＭｇ、Ｃａ等）、金、銀、鉛、アルミニウム、ナトリウム−カリウム合金、リチウム−アルミニウム合金、マグネシウム−銀合金、インジウム、イッテルビウム等の希土類金属、などが挙げられる。これらは、１種単独で使用してもよいが、安定性と電子注入性とを両立させる観点からは、２種以上を好適に併用することができる。
【００３４】
これらの中でも、陰極を構成する材料としては、電子注入性の点で、アルカリ金属やアルカリ土類金属が好ましく、保存安定性に優れる点で、アルミニウムを主体とする材料が好ましい。
アルミニウムを主体とする材料とは、アルミニウム単独、アルミニウムと０．０１〜１０質量％のアルカリ金属又はアルカリ土類金属との合金若しくはこれらの混合物（例えば、リチウム−アルミニウム合金、マグネシウム−アルミニウム合金など）をいう。
【００３５】
なお、陰極の材料については、特開平２−１５５９５号公報、特開平５−１２１１７２号公報に詳述されており、これらの広報に記載の材料は、本発明においても適用することができる。
【００３６】
陰極の形成方法については、特に制限はなく、公知の方法に従って行うことができる。例えば、印刷方式、コーティング方式等の湿式方式、真空蒸着法、スパッタリング法、イオンプレーティング法等の物理的方式、ＣＶＤ、プラズマＣＶＤ法等の化学的方式などの中から、前記した陰極を構成する材料との適性を考慮して適宜選択した方法に従って形成することができる。例えば、陰極の材料として、金属等を選択する場合には、その１種又は２種以上を同時又は順次にスパッタ法等に従って行うことができる。
【００３７】
陰極を形成するに際してのパターニングは、フォトリソグラフィーなどによる化学的エッチングによって行ってもよいし、レーザーなどによる物理的エッチングによって行ってもよく、マスクを重ねて真空蒸着やスパッタ等をして行ってもよいし、リフトオフ法や印刷法によって行ってもよい。
【００３８】
本発明において、陰極形成位置は特に制限はなく、有機化合物層上の全部に形成されていてもよく、その一部に形成されていてもよい。
また、陰極と前記有機化合物層との間に、アルカリ金属又はアルカリ土類金属のフッ化物、酸化物等による誘電体層を０．１〜５ｎｍの厚みで挿入してもよい。この誘電体層は、一種の電子注入層と見ることもできる。誘電体層は、例えば、真空蒸着法、スパッタリング法、イオンプレーティング法等により形成することができる。
【００３９】
陰極の厚みは、陰極を構成する材料により適宜選択することができ、一概に規定することはできないが、通常１０ｎｍ〜５μｍ程度であり、５０ｎｍ〜１μｍが好ましい。
また、陰極は、透明であってもよいし、不透明であってもよい。なお、透明な陰極は、陰極の材料を１〜１０ｎｍの厚さに薄く成膜し、更にＩＴＯやＩＺＯ等の透明な導電性材料を積層することにより形成することができる。
【００４０】
＜有機化合物層＞
本発明における有機化合物層について説明する。
本発明の有機電界発光素子は、発光層を含む複数の有機化合物層を有しており、有機発光層以外の他の有機化合物層としては、前述したごとく、正孔輸送層、電子輸送層、電荷ブロック層、正孔注入層、電子注入層等の各層が挙げられる。
【００４１】
本発明における発光層は、その陽極側及び陰極側の両方で有機化合物層と隣接して構成される。
発光層と陽極側で隣接する有機化合物層としては、駆動電圧を下げる観点から、厚さが５０ｎｍ以下である層であることが必要であり、５ｎｍ以上５０ｎｍ以下であることが好ましく、１０ｎｍ以上４０ｎｍ以下であることが更に好ましい。
発光層と陽極側で隣接する層としては、正孔注入層、及び正孔輸送層等が挙げれられ、正孔輸送層であることが好ましい。これらの層の詳細については後述する。
【００４２】
また、発光層と陰極側で隣接する有機化合物層は、耐久性向上の観点から、当該層がイオン化ポテンシャルが６．０ｅＶ以下の化合物を含む層であることが必要であり、好ましくはイオン化ポテンシャルが５．６〜６．０ｅＶの化合物を含む層である。
発光層と陰極側で隣接する層としては、正孔ブロック層、電子輸送層、及び電子輸送層等が挙げられ、正孔ブロック層であることが好ましい。これらの層の詳細については後述する。
【００４３】
−有機化合物層の形成−
本発明の有機電界発光素子において、有機化合物層を構成する各層は、蒸着法やスパッタ法等の乾式製膜法、転写法、印刷法等いずれによっても好適に形成することができる。
【００４４】
−有機発光層−
有機発光層は、電界印加時に、陽極、正孔注入層、又は正孔輸送層から正孔を受け取り、陰極、電子注入層、又は電子輸送層から電子を受け取り、正孔と電子の再結合の場を提供して発光させる機能を有する層である。
本発明における発光層は、ホスト材料と、２種類以上の燐光発光材料からなるドーパントと、を含む。ホスト材料としては電荷輸送材料であることが好ましい。
また、発光層は１層であっても２層以上であってもよく、それぞれの層が異なる発光色で発光してもよい。発光層が複数の場合であっても、発光層を構成する各層は、ホスト材料と、２種類以上の燐光発光材料からなるドーパントと、を含有する。
【００４５】
発光層に含有される燐光発光材料は、一般に、遷移金属原子又はランタノイド原子を含む錯体である。
遷移金属原子としては、特に限定されないが、好ましくは、ルテニウム、ロジウム、パラジウム、タングステン、レニウム、オスミウム、イリジウム、及び白金が挙げられ、より好ましくは、レニウム、イリジウム、及び白金である。
ランタノイド原子としては、ランタン、セリウム、プラセオジム、ネオジム、サマリウム、ユーロピウム、ガドリニウム、テルビウム、ジスプロシウム、ホルミウム、エルビウム、ツリウム、イッテルビウム、ルテシウムが挙げられる。これらのランタノイド原子の中でも、ネオジム、ユーロピウム、及びガドリニウムが好ましい。
【００４６】
錯体の配位子としては、例えば、G.Wilkinson等著，Comprehensive Coordination Chemistry, Pergamon Press社１９８７年発行、H.Yersin著，「Photochemistry and Photophysics of Coordination Compounds」 Springer-Verlag社１９８７年発行、山本明夫著「有機金属化学−基礎と応用−」裳華房社１９８２年発行等に記載の配位子などが挙げられる。
具体的な配位子としては、好ましくは、ハロゲン配位子（好ましくは塩素配位子）、含窒素ヘテロ環配位子（例えば、フェニルピリジン、ベンゾキノリン、キノリノール、ビピリジル、フェナントロリンなど）、ジケトン配位子（例えば、アセチルアセトンなど）、カルボン酸配位子（例えば、酢酸配位子など）、一酸化炭素配位子、イソニトリル配位子、シアノ配位子であり、より好ましくは、含窒素ヘテロ環配位子である。上記錯体は、化合物中に遷移金属原子を一つ有してもよいし、また、２つ以上有するいわゆる複核錯体であってもよい。異種の金属原子を同時に含有していてもよい。
【００４７】
本発明における発光層は、色純度を向上させる観点から、２種類以上の燐光発光材料をドーパントとして含有することが必要である。この２種類以上の燐光発光材料としては、２種以上の金属錯体であることが好ましい。更には、２種以上の金属錯体は、各々中心金属が異なる金属錯体であることが好ましい。また、素子製造上の観点からは、発光層に含有される燐光発光材料からなるドーパントは２種類のみであることが特に好ましい。
【００４８】
燐光発光材料は、発光層中に、それぞれ０．１〜２０質量％含有されることが好ましく、０．５〜１０質量％含有されることがより好ましい。
なお、発光層に、２種類以上含有されるドーパントの含有比としては、特に限定されないが、発光スペクトルの由来となるドーパント／その他のドーパントの比は、１００／１〜１／１０が好ましく、２０／１〜１／５がより好ましく、５／１〜１／２が更に好ましい。
【００４９】
また、本発明における発光層に含有されるホスト材料としては、例えば、カルバゾール骨格を有するもの、ジアリールアミン骨格を有するもの、ピリジン骨格を有するもの、ピラジン骨格を有するもの、トリアジン骨格を有するもの及びアリールシラン骨格を有するもの等が挙げられる。
ホスト材料のＴ１（最低多重項励起状態のエネルギーレベル）は、ドーパント材料のＴ１レベルより大きいことが好ましい。なお、ホスト材料とドーパント材料とを共蒸着することによって、ドーパント材料がホスト材料にドープされた発光層を好適に形成することができる。
【００５０】
発光層の厚さは、特に限定されるものではないが、通常、１ｎｍ〜５００ｎｍであるのが好ましく、５ｎｍ〜２００ｎｍであるのがより好ましく、１０ｎｍ〜１００ｎｍであるのが更に好ましい。
【００５１】
−正孔注入層、正孔輸送層−
正孔注入層、正孔輸送層は、陽極又は陽極側から正孔を受け取り陰極側に輸送する機能を有する層である。正孔注入層、正孔輸送層は、具体的には、カルバゾール誘導体、トリアゾール誘導体、オキサゾール誘導体、オキサジアゾール誘導体、イミダゾール誘導体、ポリアリールアルカン誘導体、ピラゾリン誘導体、ピラゾロン誘導体、フェニレンジアミン誘導体、アリールアミン誘導体、アミノ置換カルコン誘導体、スチリルアントラセン誘導体、フルオレノン誘導体、ヒドラゾン誘導体、スチルベン誘導体、シラザン誘導体、芳香族第三級アミン化合物、スチリルアミン化合物、芳香族ジメチリディン系化合物、ポルフィリン系化合物、有機シラン誘導体、カーボン、等を含有する層であることが好ましい。
正孔注入層、正孔輸送層の厚さは、駆動電圧を下げるという観点から、各々５０ｎｍ以下であることが好ましい。正孔輸送層が、発光層に隣接する層である場合には、５０ｎｍ以下の厚さであることが必須である。
正孔輸送層の厚さとしては、５〜５０ｎｍであることが好ましく、１０〜４０ｍであることが更に好ましい。また、正孔注入層の厚さとしては、０．５〜５０ｎｍであることが好ましく、１〜４０ｎｍであることが更に好ましい。
正孔注入層、正孔輸送層は、上述した材料の１種又は２種以上からなる単層構造であってもよいし、同一組成又は異種組成の複数層からなる多層構造であってもよい。
【００５２】
−電子注入層、電子輸送層−
電子注入層、電子輸送層は、陰極又は陰極側から電子を受け取り陽極側に輸送する機能を有する層である。電子注入層、電子輸送層は、具体的には、トリアゾール誘導体、オキサゾール誘導体、オキサジアゾール誘導体、イミダゾール誘導体、フルオレノン誘導体、アントラキノジメタン誘導体、アントロン誘導体、ジフェニルキノン誘導体、チオピランジオキシド誘導体、カルボジイミド誘導体、フルオレニリデンメタン誘導体、ジスチリルピラジン誘導体、ナフタレン、ペリレン等の芳香環テトラカルボン酸無水物、フタロシアニン誘導体、８−キノリノール誘導体の金属錯体やメタルフタロシアニン、ベンゾオキサゾールやベンゾチアゾールを配位子とする金属錯体に代表される各種金属錯体、有機シラン誘導体、等を含有する層であることが好ましい。
【００５３】
電子注入層、電子輸送層の厚さは、駆動電圧を下げるという観点から、各々５０ｎｍ以下であることが好ましい。
電子輸送層の厚さとしては、５〜５０ｎｍであることが好ましく、１０〜５０ｎｍであることが更に好ましい。また、電子注入層の厚さとしては、０．１〜５０ｎｍであることが好ましく、０．５〜２０ｎｍであることが更に好ましい。
電子注入層、電子輸送層は、上述した材料の１種又は２種以上からなる単層構造であってもよいし、同一組成又は異種組成の複数層からなる多層構造であってもよい。
電子輸送層が発光層に隣接する層である場合には、耐久性向上の観点から、当該層を構成する材料としては、イオン化ポテンシャルが６．０ｅＶ以下のものが用いられる。
【００５４】
−正孔ブロック層−
正孔ブロック層は、陽極側から発光層に輸送された正孔が、陰極側に通りぬけることを防止する機能を有する層である。本発明においては、発光層と陰極側で隣接する有機化合物層として、正孔ブロック層を設けることが好適である。
正孔ブロック層は、具体的には、ＢＡｌｑ等のアルミニウム錯体、トリアゾール誘導体、ピラザボール誘導体等を含有する層であることが好ましい。
正孔ブロック層が、発光層に隣接する有機化合物層として設けられる場合、耐久性向上の観点から、当該層を構成する材料としては、イオン化ポテンシャルが６．０ｅＶ以下のものが用いられる。
また、正孔ブロック層の厚さは、駆動電圧を下げるという観点から、５０ｎｍ以下であることが好ましく、１〜５０ｎｍであることが好ましく、５〜４０ｎｍであることが更に好ましい。
【００５５】
＜保護層＞
本発明において、有機ＥＬ素子全体は、保護層によって保護されていてもよい。
保護層に含まれる材料としては、水分や酸素等の素子劣化を促進するものが素子内に入ることを抑止する機能を有しているものであればよい。
その具体例としては、Ｉｎ、Ｓｎ、Ｐｂ、Ａｕ、Ｃｕ、Ａｇ、Ａｌ、Ｔｉ、Ｎｉ等の金属、ＭｇＯ、ＳｉＯ、ＳｉＯ2、Ａｌ2Ｏ3、ＧｅＯ、ＮｉＯ、ＣａＯ、ＢａＯ、Ｆｅ2Ｏ3、Ｙ2Ｏ3、ＴｉＯ2等の金属酸化物、ＳｉＮx、ＳｉＮxＯy等の金属窒化物、ＭｇＦ2、ＬｉＦ、ＡｌＦ3、ＣａＦ2等の金属フッ化物、ポリエチレン、ポリプロピレン、ポリメチルメタクリレート、ポリイミド、ポリウレア、ポリテトラフルオロエチレン、ポリクロロトリフルオロエチレン、ポリジクロロジフルオロエチレン、クロロトリフルオロエチレンとジクロロジフルオロエチレンとの共重合体、テトラフルオロエチレンと少なくとも１種のコモノマーとを含むモノマー混合物を共重合させて得られる共重合体、共重合主鎖に環状構造を有する含フッ素共重合体、吸水率１％以上の吸水性物質、吸水率０．１％以下の防湿性物質等が挙げられる。
【００５６】
保護層の形成方法については、特に限定はなく、例えば、真空蒸着法、スパッタリング法、反応性スパッタリング法、ＭＢＥ（分子線エピタキシ）法、クラスターイオンビーム法、イオンプレーティング法、プラズマ重合法（高周波励起イオンプレーティング法）、プラズマＣＶＤ法、レーザーＣＶＤ法、熱ＣＶＤ法、ガスソースＣＶＤ法、コーティング法、印刷法、転写法を適用できる。
【００５７】
＜封止＞
さらに、本発明の有機電界発光素子は、封止容器を用いて素子全体を封止してもよい。
また、封止容器と発光素子の間の空間に水分吸収剤又は不活性液体を封入してもよい。水分吸収剤としては、特に限定されることはないが、例えば、酸化バリウム、酸化ナトリウム、酸化カリウム、酸化カルシウム、硫酸ナトリウム、硫酸カルシウム、硫酸マグネシウム、五酸化燐、塩化カルシウム、塩化マグネシウム、塩化銅、フッ化セシウム、フッ化ニオブ、臭化カルシウム、臭化バナジウム、モレキュラーシーブ、ゼオライト、酸化マグネシウム等を挙げることができる。不活性液体としては、特に限定されることはないが、例えば、パラフィン類、流動パラフィン類、パーフルオロアルカンやパーフルオロアミン、パーフルオロエーテル等のフッ素系溶剤、塩素系溶剤、シリコーンオイル類が挙げられる。
【００５８】
本発明の有機電界発光素子は、陽極と陰極との間に直流（必要に応じて交流成分を含んでもよい）電圧（通常２ボルト〜１５ボルト）、又は直流電流を印加することにより、発光を得ることができる。
本発明の有機電界発光素子の駆動方法については、特開平２−１４８６８７号、同６−３０１３５５号、同５−２９０８０号、同７−１３４５５８号、同８−２３４６８５号、同８−２４１０４７号の各公報、特許第２７８４６１５号、米国特許５８２８４２９号、同６０２３３０８号の各明細書、等に記載の駆動方法を適用することができる。
【００５９】
［表示素子］
本発明の表示素子について説明する。
本発明の表示素子は、少なくとも２種類以上の、発光色の異なる有機電界発光素子を並べた表示装置であって、前記有機電界発光素子の少なくとも１種が、本発明の有機電界発光素子であることを特徴とする。
発光色の異なる少なくとも２種類以上の有機電界発光素子をマトリクス状に配置した表示装置では、該表示装置を構成する少なくとも１種類の発光素子が、他種の発光素子に比べて駆動電圧が高くなる場合があり、表示装置を構成する発光素子の駆動電圧が揃わない場合がある。このような場合に、表示装置を構成する少なくとも１種類の発光素子を、本発明の有機電界発光素子とすることにより、低電圧化が可能となり、表示装置を構成する発光素子の駆動電圧を揃えることができる。このことにより、駆動回路の設計が簡素化できる等の利点が得られる。特に、赤色、緑色、青色に発光する有機電界発光素子をマトリクス状に配置した表示装置においては、赤色の有機電界発光素子として本発明の有機電界発光素子を適用すると利点が大きい。
【実施例】
【００６０】
以下、実施例を挙げて本発明を具体的に説明するが、本発明はこれにより限定されるものではない。
（実施例１）
【００６１】
ガラス基板上に、インジウム・スズ酸化物（ＩＴＯ）透明導電膜を１５０ｎｍ堆積したもの（ジオマテック社製）に対し、フォトリソグラフィーと塩酸エッチングを用いてパターニングし、陽極を形成した。パターン形成したＩＴＯ基板を、アセトンによる超音波洗浄、純水による水洗、イソプロピルアルコールによる超音波洗浄の順で洗浄後、窒素ブローで乾燥させ、最後に紫外線オゾン洗浄を行って、真空蒸着装置内に設置した。その後、蒸着装置内の真空度が２．７×１０-4Ｐａ以下になるまで排気した。
【００６２】
続いて、上記蒸着装置内にて下記に示す銅フタロシアニン（ＣｕＰｃ）を加熱し、蒸着速度０．１ｎｍ／秒で蒸着を行い、膜厚１０ｎｍの正孔注入層を形成した。
【００６３】
【化１】
2006054422.tif 000002
【００６４】
次いで、上記により形成された正孔注入層の上に、下記に示す、４，４'−ビス［N−（１−ナフチル）−N−フェニルアミノ］ビフェニル（α−ＮＰＤ）をヒーターで加熱して、蒸着速度０．２ｎｍ／秒で蒸着を行い、膜厚４０ｎｍの正孔輸送層を形成した。
【００６５】
【化２】
2006054422.tif 000003
【００６６】
引続き、上記により形成された正孔輸送層の上に、発光層に含有されるホスト材料として、下記に示す、４，４′−Ｎ，Ｎ′−ジカルバゾール−ビフェニル（ＣＢＰ）と、ドーパント材料の燐光性有機金属錯体として、下記に示す、トリス（２−フェニルピリジン）イリジウム（ドーパントＡ）と、下記に示す白金錯体（ドーパントＢ）とを加熱し、３元同時蒸着法により発光層の成膜を行った。ＣＢＰの蒸着速度は０．２ｎｍ／秒に制御し、ドーパントＡが５質量％、ドーパントＢが５質量％含有された膜厚３０ｎｍの発光層を正孔輸送層の上に積層した。
【００６７】
【化３】
2006054422.tif 000004
【００６８】
【化４】
2006054422.tif 000005
【００６９】
【化５】
2006054422.tif 000006
【００７０】
更に、下記に示す化合物（正孔ブロック材料Ｃ）を、蒸着速度０．１ｎｍ／秒で蒸着を行い、膜厚１０ｎｍの正孔ブロック層を発光層の上に積層した。
なお、ＡＣ−１（理研計器社）にて測定した正孔ブロック材料Ｃのイオン化ポテンシャルは５．８であった。
【００７１】
【化６】
2006054422.tif 000007
【００７２】
更に続いて、正孔ブロック層の上に、下記に示すトリス（８−ヒドロキシキノリナト）アルミニウム（Ａｌｑ）を蒸着速度０．２ｎｍ／秒で蒸着し、３５ｎｍの膜厚の電子輸送層を形成した。
【００７３】
【化７】
2006054422.tif 000008
【００７４】
その後、フッ化リチウム（ＬｉＦ）を蒸着速度０．１ｎｍ／秒、１．５ｎｍの膜厚で電子輸送層の上に成膜して電子注入層を形成し、更に、アルミニウムを蒸着速度０．５ｎｍ／秒、膜厚１００ｎｍの陰極を形成した。また、陽極及び陰極より、それぞれアルミニウムのリード線を結線した。
ここで得られた素子を、空気に晒すことなく、窒素ガスで置換したグローブボックス内に入れた。
内側に凹部を設けたステンレス製の封止カバーに、前記グローブボックス内で水分吸収剤としての酸化カルシウム粉末を１０ｍｇ入れ、粘着テープで固定した。この封止カバーと、接着剤として紫外線硬化型接着剤（ＸＮＲ５５１６ＨＶ、長瀬チバ製）を用いて封止した。
以上のようにして、実施例１の有機ＥＬ素子を得た。
尚、蒸着時は、所望の膜厚が得られるよう、水晶発振式成膜コントローラ（ＵＬＶＡＣ社製ＣＲＴＭ６０００）を用いてモニターした。
【００７５】
以上より得られた有機ＥＬ素子に対し、ケースレー社製ソースメジャーユニット２４００型を用いて直流電圧を印加し、トプコン社製ＢＭ−８を用いて輝度を測定した。
また、浜松ホトニクス社製のマルチ・チャンネル・アナライザーＰＭＡ−１１を用いてスペクトル波形を測定した。
これら測定結果から、２００ｃｄ／ｍ2における駆動電圧、外部量子効率、発光波長ピークの値を得た。
なお、実施例１により得られた素子の発光スペクトルの最大波長は５８４ｎｍであり、ドーパントＢ由来であることが同定された。
更に、初期輝度２００ｃｄ／ｍ2で定電流駆動を行い、輝度が１００ｃｄ／ｍ2になるまでに要する時間を測定し、耐久性の指標とした。（表１中では半減時間として示す。）。
【００７６】
（実施例２）
実施例１において形成した正孔輸送層の膜厚を２５ｎｍに変更した以外は、実施例１と同様にして有機ＥＬ素子を作製し、実施例１と同様の測定を行った。
なお、実施例２により得られた素子の発光スペクトルの最大波長は、５８３ｎｍであり、ドーパントＢ由来であることが同定された。
【００７７】
（実施例３）
実施例１において形成した正孔輸送層の膜厚を１０ｎｍに変更した以外は、実施例１と同様にして有機ＥＬ素子を作製し、実施例１と同様の測定を行った。結果を下記表１に示す。なお、実施例３により得られた素子の発光スペクトルの最大波長は、５８４ｎｍであり、ドーパントＢ由来であることが同定された。
【００７８】
（比較例１）
実施例１において形成した正孔輸送層の膜厚を６０ｎｍに変更した以外は、実施例１と同様にして有機ＥＬ素子を作製し、実施例１と同様の測定を行った。
【００７９】
（比較例２）
実施例１において発光層に含有されるドーパントを、ドーパントＢのみとした以外は、実施例１と同様にして有機ＥＬ素子を作製し、実施例１と同様の測定を行った。
【００８０】
実施例１〜３、比較例１及び２の測定結果を下記表１に示す。
【００８１】
【表１】
2006054422.tif 000009
【００８２】
表１に示されるように、実施例１〜３の素子は、外部量子効率が高く、耐久性に優れ、低駆動電圧の素子であることが分かった。
一方、実施例１〜３と比較例１の比較によれば、正孔輸送層（陽極側の発光層に隣接する層）が厚くなるに従って、高い駆動電圧が必要なことがわかった。
また、発光層にドーパントＢのみを含有する比較例２の素子は、発光ピークが２つあることから色純度が悪く、実施例１の素子のように発光層に２種類以上のドーパントを両方ドープすることによって、発光ピークが１つになって色純度が向上し、且つ、高い発光強度が得られることがわかった。
【００８３】
（実施例４）
実施例１で用いたものと同様のガラス基板上にインジウム・スズ酸化物（ＩＴＯ）透明導電膜を１５０ｎｍ堆積したものに対し、実施例１と同様に陽極形成及び洗浄を行った後、真空蒸着装置内に設置した。その後、蒸着装置内の真空度が２．７×１０-4Ｐａ以下になるまで排気した。
【００８４】
続いて、上記蒸着装置内にて、蒸着速度０．１ｎｍ／秒でＣｕＰｃを蒸着し、膜厚１０ｎｍの正孔注入層を形成した。
【００８５】
次いで、正孔注入層の上に、蒸着速度０．２ｎｍ／秒でα−ＮＰＤを蒸着し、膜厚４０ｎｍの正孔輸送層を形成した。
【００８６】
引続き、発光層に含有されるホスト材料及びドーパントとして、実施例１と同様に、ＣＢＰ、ドーパントＡ、及びドーパントＢを用い、３元同時蒸着法により、発光層の成膜を行った。ＣＢＰの蒸着速度は０．２ｎｍ／秒に制御し、ドーパントＡが５質量％、ドーパントＢが５質量％含有された膜厚４０ｎｍの発光層を正孔輸送層の上に積層した。
【００８７】
更に、蒸着速度０．１ｎｍ／秒で下記に示す（ＢＡｌｑ）を蒸着し、膜厚１０ｎｍの正孔ブロック層を発光層の上に積層した。
【００８８】
【化８】
2006054422.tif 000010
【００８９】
更に続いて、正孔ブロック層の上に、蒸着速度０．２ｎｍ／秒でＡｌｑを蒸着し、膜厚３５ｎｍの電子輸送層を形成した。
【００９０】
その後、フッ化リチウム（ＬｉＦ2）を蒸着速度０．１ｎｍ／秒、１．５ｎｍの膜厚で電子輸送層の上に成膜して電子注入層を形成し、アルミニウムを蒸着速度０．５ｎｍ／秒、膜厚１００ｎｍの陰極を形成した。更に、陽極及び陰極より、それぞれアルミニウムのリード線を結線した。
【００９１】
ここで得られた素子を、空気に晒すことなく、窒素ガスで置換したグローブボックス内に入れた。
内側に凹部を設けたステンレス製の封止カバーに、前記グローブボックス内で水分吸収剤としての酸化カルシウム粉末を１０ｍｇ入れ、粘着テープで固定した。この封止カバーと、接着剤として紫外線硬化型接着剤（ＸＮＲ５５１６ＨＶ、長瀬チバ製）を用いて封止した。
以上のようにして、実施例４の有機ＥＬ素子を得た。
【００９２】
得られた発光素子に対し、ケースレー社製ソースメジャーユニット２４００型を用いて直流電圧を印加し、トプコン社製BM−８を用いて輝度を測定した。
また、浜松ホトニクス社製のマルチ・チャンネル・アナライザーＰＭＡ−１１を用いてスペクトル波形を測定した。これらの測定結果から、２００ｃｄ／ｍ2における駆動電圧、外部量子効率、発光波長ピークの値を得た。なお、実施例４により得られた素子の発光スペクトルの最大波長は５８４ｎｍであり、ドーパントＢ由来と同定された。
更に、初期輝度２００ｃｄ／ｍ2で定電流駆動を行い、輝度が１００ｃｄ／ｍ2になるまでに要する時間を測定し、耐久性の指標とした。（表２中では半減時間として示す。）。
この素子の正孔ブロック層として用いたＢＡｌｑのイオン化ポテンシャルを、ＡＣ−１（理研計器社製）にて測定したところ、５．９ｅＶであった。
【００９３】
（比較例３）
実施例４において形成した正孔ブロック層において、ＢＡｌｑの代わりに、下記に示す化合物（ＢＣＰ）を用いた以外は、実施例４と同様にして有機ＥＬ素子を作製し、実施例４と同様の測定を行った。
尚、比較例３の素子の正孔ブロック層として用いたＢＣＰのイオン化ポテンシャルをＡＣ−１（理研計器社）にて測定したところ、６．１ｅＶであった。
【００９４】
【化９】
2006054422.tif 000011
【００９５】
（比較例４）
実施例４において、発光層のドーパントをドーパントＢのみとした以外は、実施例４と同様にして有機ＥＬ素子を作製し、実施例４と同様の測定を行った。
【００９６】
実施例４、比較例３及び４の測定結果を下記表２に示す。
【００９７】
【表２】
2006054422.tif 000012
【００９８】
表２に示されるように、実施例４の素子は、外部量子効率が高く、耐久性に優れ、低駆動電圧の素子であることが分かった。
一方、正孔ブロック層（発光層の陰極側に隣接する層）に、イオン化ポテンシャル６．０ｅＶ以上の化合物であるＢＣＰを用いた比較例３の素子は、駆動耐久性が低く、輝度低下が著しいことが確認された。また、発光層にドーパントＢのみのサンプルでは、ＢＡｌｑ由来の発光ピークが２つ見られ、色純度が悪いものであった。
【００９９】
実施例４と比較例３の有機ＥＬ素子の違いは、正孔ブロック層に含まれる材料がイオン化ポテンシャル５．９ｅＶのＢＡｌｑであるか、イオン化ポテンシャル６．１ｅＶのＢＣＰであるかの違いである。表２に示されるように、イオン化ポテンシャル５．９ｅＶのＢＡｌｑを用いた実施例４の方が、耐久性に優れていることが分かる。これは、正孔ブロック層に含まれる材料のイオン化ポテンシャルが高いと、正孔を注入するのにより大きなエネルギーが必要となり、正孔を注入するのに大きなエネルギーが必要であることは、正孔ブロック層が正孔に対して不安定であることに繋がるためだと推定される。
一方、正孔ブロック層にイオン化ポテンシャルが低い材料を用いると、比較例４の結果に示されるように、正孔ブロック層が発光に寄与し、色純度が悪化する。これは、正孔ブロック層に含まれる材料のイオン化ポテンシャルが小さいと、正孔ブロック層の分子に正孔が注入され易くなるためと推定される。
即ち、実施例４のように、正孔ブロック層のような発光層に隣接する層に含まれる材料のとして、イオン化ポテンシャルが６．０ｅＶ以上のものを用い、且つ発光層に２種類以上の燐光材料を用いた構成とすると、耐久性が良く、色純度も良い素子が得られる。
【０１００】
以上、表１及び表２に示された結果からは、本発明の有機ＥＬ素子は、（１）発光層にホスト材料と２種以上の燐光発光材料（ドーパント）とを含むこと、（２）発光層に陽極側で隣接する層の厚さが４０ｎｍであること、（３）発光層に陰極側で隣接する層にイオン化ポテンシャルが６．０ｅＶの化合物を含むこと、の総てを充足したことにより、本発明の効果である、高い外部量子効率を有し、優れた耐久性、低駆動電圧を発揮することが確認された。